(57)【要約】【課題】高電界印加時の電界誘起歪が大きい(Ｌｉ，Ｎａ，Ｋ）（Ｎｂ，Ｔａ）Ｏ3系の圧電／電歪磁器組成物を実現する。【解決手段】混合した素原料の粉末を大気雰囲気中において最高温度が６００℃以上８００℃以下の仮焼プロファイルを用いて仮焼する第１の工程と、第１の工程により得られ粉末をＢＥＴ比表面積が５ｍ2／ｇ以上１５ｍ2／ｇ以下となるように粉砕する第２の工程と、第２の工程により得られた粉末を最高温度が６５０℃以上９００℃以下の仮焼プロファイルを用いて仮焼する第３の工程と、第３の工程により得られた粉末をＢＥＴ比表面積が１０ｍ2／ｇ以下となるように粉砕する第４の工程とを経て、(Ｌｉ，Ｎａ，Ｋ）（Ｎｂ，Ｔａ）Ｏ3系の圧電／電歪磁器組成物の原料粉末を製造する。【選択図】図１
2008260674.tif 000002
【特許請求の範囲】
【請求項１】
Ａサイト元素としてＬｉ，Ｎａ及びＫを含み、Ｂサイト元素としてＮｂ及びＴａのうちの少なくともＮｂを含み、Ｂサイト元素の総原子数に対するＡサイト元素の総原子数の比が１より大きいペロブスカイト型酸化物を含む圧電／電歪磁器組成物の製造方法であって、
混合した素原料の粉末を最高温度が６００℃以上８００℃以下の仮焼プロファイルを用いて仮焼する第１の工程と、
前記第１の工程により得られた粉末をＢＥＴ比表面積が５ｍ2／ｇ以上１５ｍ2／ｇ以下となるように粉砕する第２の工程と、
前記第２の工程により得られた粉末を最高温度が６５０℃以上９００℃以下の仮焼プロファイルを用いて仮焼する第３の工程と、
前記第３の工程により得られた粉末をＢＥＴ比表面積が１０ｍ2／ｇ以下となるように粉砕する第４の工程と、
を備える圧電／電歪磁器組成物の製造方法。
【請求項２】
前記第４の工程により得られた原料粉末の成形体を焼成して焼結体を得る第５の工程、
をさらに備える請求項１に記載の圧電／電歪磁器組成物の製造方法。
【請求項３】
前記第５の工程において、Ｔａ，Ｎｂ及びＳｂから選択される１種類以上の元素を含む酸化物の偏析相を前記焼結体中に析出させる請求項２に記載の圧電／電歪磁器組成物の製造方法。
【請求項４】
前記偏析相の粒径が０．５μｍ以下である請求項３に記載の圧電／電歪磁器組成物の製造方法。
【請求項５】
前記焼結体中に占める前記偏析相の体積が０．１体積％以上５０体積％以下である請求項３に記載の圧電／電歪磁器組成物の製造方法。
【発明の詳細な説明】
【技術分野】
【０００１】
本発明は、圧電／電歪磁器組成物の製造方法に関する。
【背景技術】
【０００２】
圧電／電歪アクチュエータは、サブミクロンのオーダーで変位を精密に制御することができるという利点を有する。特に、圧電／電歪磁器組成物の焼結体を圧電／電歪体として用いた圧電／電歪アクチュエータは、変位を精密に制御することができる他にも、電気機械変換効率が高く、発生力が大きく、応答速度が速く、耐久性が高く、消費電力が少ないという利点も有し、これらの利点を生かして、インクジェットプリンタのヘッドやディーゼルエンジンのインジェクタに採用されている。
【０００３】
圧電／電歪アクチュエータ用の圧電／電歪磁器組成物としては、従来、Ｐｂ（Ｚｒ，Ｔｉ）Ｏ3（ＰＺＴ）系のものが用いられていたが、焼結体からの鉛の溶出が地球環境に与える影響が強く懸念されるようになってからは、(Ｌｉ，Ｎａ，Ｋ）（Ｎｂ，Ｔａ）Ｏ3系のものも検討されている。
【０００４】
例えば、特許文献１は、組成が一般式｛Ｌｉx（Ｋ1-yＮａy）1-x｝（Ｎｂ1-z-wＴａzＳｂw）Ｏ3で表されるペロブスカイト型酸化物に金属元素を添加した圧電／電歪磁器組成物を開示している。
【０００５】
【特許文献１】特開２００４−２４４２９９号公報
【発明の開示】
【発明が解決しようとする課題】
【０００６】
しかし、(Ｌｉ，Ｎａ，Ｋ）（Ｎｂ，Ｔａ）Ｏ3系の圧電／電歪磁器組成物は、圧電／電歪アクチュエータ用として重要な高電界印加時の電界誘起歪がＰＺＴ系の圧電／電歪磁器組成物より劣るという問題があった。
【０００７】
本発明は、この問題を解決するためになされたもので、高電界印加時の電界誘起歪が大きい(Ｌｉ，Ｎａ，Ｋ）（Ｎｂ，Ｔａ）Ｏ3系の圧電／電歪磁器組成物を実現することを目的とする。
【課題を解決するための手段】
【０００８】
上記課題を解決するため、請求項１の発明は、Ａサイト元素としてＬｉ，Ｎａ及びＫを含み、Ｂサイト元素としてＮｂ及びＴａのうちの少なくともＮｂを含み、Ｂサイト元素の総原子数に対するＡサイト元素の総原子数の比が１より大きいペロブスカイト型酸化物を含む圧電／電歪磁器組成物の製造方法であって、混合した素原料の粉末を最高温度が６００℃以上８００℃以下の仮焼プロファイルを用いて仮焼する第１の工程と、前記第１の工程により得られた粉末をＢＥＴ比表面積が５ｍ2／ｇ以上１５ｍ2／ｇ以下となるように粉砕する第２の工程と、前記第２の工程により得られた粉末を最高温度が６５０℃以上９００℃以下の仮焼プロファイルを用いて仮焼する第３の工程と、前記第３の工程により得られた粉末をＢＥＴ比表面積が１０ｍ2／ｇ以下となるように粉砕する第４の工程とを備える圧電／電歪磁器組成物の製造方法である。
【０００９】
請求項２の発明は、前記第４の工程により得られた原料粉末の成形体を焼成して焼結体を得る第５の工程をさらに備える請求項１に記載の圧電／電歪磁器組成物の製造方法である。
【００１０】
請求項３の発明は、前記第５の工程において、Ｔａ，Ｎｂ及びＳｂから選択される１種類以上の元素を含む酸化物の偏析相を前記焼結体中に析出させる請求項２に記載の圧電／電歪磁器組成物の製造方法である。
【００１１】
請求項４の発明は、前記偏析相の粒径が０．５μｍ以下である請求項３に記載の圧電／電歪磁器組成物の製造方法である。
【００１２】
請求項５の発明は、前記焼結体中に占める前記偏析相の体積が０．１体積％以上５０体積％以下である請求項３に記載の圧電／電歪磁器組成物の製造方法である。
【発明の効果】
【００１３】
本発明によれば、高電界印加時の電界誘起歪が大きい(Ｌｉ，Ｎａ，Ｋ）（Ｎｂ，Ｔａ）Ｏ3系の圧電／電歪磁器組成物を実現することができる。
【発明を実施するための最良の形態】
【００１４】
以下では、本発明の望ましい実施形態に係る圧電／電歪磁器組成物について説明し、しかる後に、当該圧電／電歪磁器組成物を用いたアクチュエータについて説明する。ただし、以下の説明は、圧電／電歪磁器組成物の用途がアクチュエータに限られることを意味するものではない。例えば、圧電／電歪磁器組成物をセンサ等の圧電／電歪素子に用いてもよい。
【００１５】
＜１  圧電／電歪磁器組成物＞
｛組成｝
本発明の望ましい実施形態に係る圧電／電歪磁器組成物は、Ａサイト元素としてリチウム（Ｌｉ），ナトリウム（Ｎａ）及びカリウム（Ｋ）を含み、Ｂサイト元素としてニオブ（Ｎｂ）及びタンタル（Ｔａ）のうちの少なくともＮｂを含み、Ｂサイト元素の総原子数に対するＡサイト元素の総原子数の比（いわゆるＡ／Ｂ比）が１より大きいペロブスカイト型酸化物を含む。なお、ペロブスカイト型酸化物は、Ａサイト元素として銀（Ａｇ）等の１価元素をさらに含んでいていもよいし、Ｂサイト元素としてアンチモン（Ｓｂ）やバナジウム（Ｖ）等の５価元素をさらに含んでいてもよい。また、ペロブスカイト型酸化物に微量のＭｎ化合物を添加してもよい。
【００１６】
主成分であるペロブスカイト型酸化物の組成は、一般式｛Ｌｉy（Ｎａ1-xＫx）1-y｝a（Ｎｂ1-zＴａz）Ｏ3で表される。ａ，ｘ，ｙ及びｚは、１＜ａ≦１．０５，０．３０≦ｘ≦０．７０，０．０２≦ｙ≦０．１０及び０．０≦ｚ≦０．５を満たすことが好ましい。ペロブスカイト型酸化物の組成の組成がこの範囲内であれば、後述する製造方法を採用した場合に、高電界印加時の電界誘起歪を大きくすることができるからである。
【００１７】
｛原料粉末の製造｝
図１は、圧電／電歪磁器組成物の原料粉末の製造の流れを示す流れ図である。
【００１８】
原料粉末の製造にあたっては、まず、圧電／電歪磁器組成物の構成元素（Ｌｉ，Ｎａ，Ｋ，Ｎｂ及びＴａ等）の素原料の粉末に分散媒を加えて混合する（工程Ｓ１１）。素原料としては、各構成元素の酸化物、炭酸塩及び酒石酸塩等の化合物を用いることができ、分散媒としては、エタノール、トルエン及びアセトン等の有機溶剤を用いることができる。混合は、例えば、ボールミル等により行うことができる。
【００１９】
そして、得られた混合スラリーから蒸発乾燥及び濾過等の手法により分散媒を除去する（工程Ｓ１２）。
【００２０】
続いて、混合した素原料の粉末を仮焼する（工程Ｓ１３）。この１回目の仮焼は、大気雰囲気中において、最高温度が６００℃以上８００℃以下で最高温度を２時間以上８時間以下（典型的には５時間）保持する仮焼プロファイルを用いて行うことが望ましい。１回目の仮焼の最高温度（以下、「１回目仮焼温度」という）がこの範囲を下回った場合、素原料の反応が不十分になる傾向があるからである。また、１回目仮焼温度がこの範囲を上回った場合、以降の粉砕が困難になる傾向があるからである。なお、酸素雰囲気中において１回目の仮焼を行ってもよい。
【００２１】
さらに続いて、得られた粉末を粉砕する（工程Ｓ１４）。粉砕はボールミル、アトライタ、サンドミル及びビーズミル等で行うことができる。この１回目の粉砕では、粉砕後のＢＥＴ比表面積（以下、「１回目粉砕後比表面積」という）が５ｍ2／ｇ以上１５ｍ2／ｇ以下となるように粉砕条件（例えば、粉砕時間）を選択することが望ましい。１回目粉砕後比表面積がこの範囲を上回った場合、異常粒成長する傾向があるからである。また、１回目粉砕後比表面積がこの範囲を下回った場合、均一性が悪くなる傾向があるからである。
【００２２】
次に、粉末を再び仮焼する（工程Ｓ１５）。このように２回目の仮焼を行うのは、微細な粒子ほど他の粒子と一体化しやすいので、２回目の仮焼を行えば、粒子径が均一な原料粉末を得ることができ、粒径が均一な焼結体を得ることができるからである。この２回目の仮焼は、大気雰囲気中において、最高温度が６５０℃以上９００℃以下で最高温度を２時間以上８時間以下（典型的には５時間）保持する仮焼プロファイルを用いて行うことが望ましい。２回目の仮焼の最高温度（以下、「２回目仮焼温度」という）がこの範囲を下回った場合、粒子径の均一化の効果を得ることが困難になる傾向があるからである。また、２回目仮焼温度がこの範囲を上回った場合、以降の粉砕が困難になる傾向があるからである。また、２回目仮焼温度は、１回目仮焼温度と同じにするか又は１回目仮焼温度より高くすることが望ましい。２回目仮焼温度が１回目仮焼温度よりも低い場合は、反応が進行しにくく、粒子径の均一化の効果を十分に得ることができない場合があるからである。なお、酸素雰囲気中において２回目の仮焼を行ってもよい。
【００２３】
そして、得られた粉末を再び粉砕する（工程Ｓ１６）。粉砕はボールミル、アトライタ、サンドミル及びビーズミル等で行うことができる。この２回目の粉砕では、粉砕後のＢＥＴ比表面積（以下、「２回目粉砕後比表面積」という）が１０ｍ2／ｇ以下となるように粉砕条件（例えば、粉砕時間）を選択することが望ましい。２回目粉砕後比表面積がこの範囲内であれば、焼結体において高電界印加時の電界誘起歪の向上効果を得ることができるからである。
【００２４】
なお、１回目又は２回目の粉砕の際に粉末に微量添加物をさらに添加することも可能である。また、１回目又は２回目の粉砕の後に分級を行って粒度分布を調整してもよい。例えば、粗粒を除去して粒子径を均一化してもよい。
【００２５】
｛焼結体の製造｝
図２は、圧電／電歪磁器組成物の焼結体の製造の流れを示す流れ図である。
【００２６】
焼結体は、工程Ｓ１１〜Ｓ１６を経て製造された原料粉末を成形し（工程Ｓ２１）、成形体を焼成する（工程Ｓ２２）ことにより製造することができる。このように、ＢＥＴ比表面積が特定の範囲内にある原料粉末を用いて焼結体を製造すると、Ｔａ，Ｎｂ及びＳｂから選択される１種類以上の元素を含む酸化物（例えば、Ｔａ2Ｏ5，ＫＴａＯ3，ＬｉＴａＯ3，Ｎｂ2Ｏ5，ＬｉＮｂＯ3，Ｌｉ3ＮｂＯ4，Ｋ3ＬｉＮｂ6Ｏ17，Ｓｂ2Ｏ3，ＬｉＳｂＯ3等）の偏析相を焼結体中に析出させることができ、高電界印加時の電界誘起歪を向上することができる。これは、偏析相の存在により、母相内の応力が緩和されるためであると考えられる。
【００２７】
ここで、偏析相の粒径は０．５μｍ以下であることが望ましく、０．１〜０．２μｍであることがさらに望ましい。
【００２８】
また、焼結体中に占める偏析相の体積が０．１体積％以上５０体積％以下であることが望ましい。偏析相の体積がこの範囲を上回ると、圧電性を有する母相の割合が少なくなり、高電界印加時の電界誘起歪等の特性が劣化するからである。また、偏析相の体積がこの範囲を下回ると、応力の緩和の効果を得ることができないからである。ここでいう「焼結体中に占める偏析相の体積」は、反射電子像を撮像した電子顕微鏡写真において観察された偏析相が占める面積をそのまま焼結体中に占める偏析相の体積とみなしている。
【００２９】
原料粉末の成形は、押出成形、射出成形、加圧成形、鋳込み成形、テープ成形及び冷間等方圧（ＣＩＰ）成形等により行うことができる。また、成形体の焼成は、通常の常圧焼成の他、ホットプレス法や熱間等方圧（ＨＩＰ）法等の加圧焼成により行うことができる。特に、加圧成形により１軸成形してから冷間等方圧成形を行い、ホットプレス法により焼成を行えば、高電界印加時の電界誘起歪が大きい焼結体を容易に得ることができる。なお、焼成は、最高温度が９００℃以上１２００℃以下の焼成プロファイルを用いて行うことが望ましい。
【００３０】
＜２  圧電／電歪アクチュエータ＞
｛全体構造｝
図３及び図４は、先述の圧電／電歪磁器組成物を用いた圧電／電歪アクチュエータ１，２の構造例の模式図であり、図３は、単層型の圧電／電歪アクチュエータ１の断面図、図４は、多層型の圧電／電歪アクチュエータ２の断面図となっている。
【００３１】
図３に示すように、圧電／電歪アクチュエータ１は、基体１１の上面に、電極膜１２１、圧電／電歪体膜１２２及び電極膜１２３をこの順序で積層した構造を有している。圧電／電歪体膜１２２の両主面上の電極膜１２１，１２３は、圧電／電歪体膜１２２を挟んで対向している。電極膜１２１、圧電／電歪体膜１２２及び電極膜１２３を積層した積層体１２は基体１１に固着されている。
【００３２】
また、図４に示すように、圧電／電歪アクチュエータ２は、基体２１の上面に、電極膜２２１、圧電／電歪体膜２２２、電極膜２２３、圧電／電歪体膜２２４及び電極膜２２５をこの順序で積層した構造を有している。圧電／電歪体膜２２２の両主面上の電極膜２２１，２２３は、圧電／電歪体膜２２２を挟んで対向しており、圧電／電歪体膜２２４の両主面上の電極膜２２３，２２５は、圧電／電歪体膜２２４を挟んで対向している。電極膜２２１、圧電／電歪体膜２２２、電極膜２２３、圧電／電歪体膜２２４及び電極膜２２５を積層した積層体２２は基体２１に固着されている。なお、図４には、圧電／電歪体膜が２層である場合が図示されているが、圧電／電歪体膜が３層以上となってもよい。
【００３３】
ここで「固着」とは、有機接着剤や無機接着剤を用いることなく、基体１１，２１と積層体１２，２２との界面における固相反応により、積層体１２，２２を基体１１，２１に接合することをいう。なお、基体と積層体の最下層の圧電／電歪体膜との界面における固相反応により積層体を基体に接合してもよい。
【００３４】
圧電／電歪アクチュエータ１，２では、電圧が印加されると、印加された電圧に応じて圧電／電歪体１２２，２２２，２２４が電界と垂直な方向に伸縮し、その結果として屈曲変位を生じる。
【００３５】
｛圧電／電歪体膜｝
圧電／電歪体膜１２２，２２２，２２４は、先述の圧電／電歪磁器組成物の焼結体である。
【００３６】
圧電／電歪膜１２２，２２２，２２４の膜厚は、０．５〜５０μｍであることが好ましく、０．８〜４０μｍであることがさらに好ましく、１〜３０μｍであることが特に好ましい。この範囲を下回ると、緻密化が不十分になる傾向があるからである。また、この範囲を上回ると、焼結時の収縮応力が大きくなるため、基体１１，２１の板厚を厚くする必要が生じ、圧電／電歪アクチュエータ１，２の小型化が困難になるからである。
【００３７】
｛電極膜｝
電極膜１２１，１２３，２２１，２２３，２２５の材質は、白金、パラジウム、ロジウム、金もしくは銀等の金属又はこれらの合金である。中でも、焼成時の耐熱性が高い点で白金又は白金を主成分とする合金が好ましい。また、焼成温度によっては、銀−パラジウム等の合金も好適に用いることができる。
【００３８】
電極膜１２１，１２３，２２１，２２３，２２５の膜厚は、１５μｍ以下であることが好ましく、５μｍ以下であることがさらに好ましい。この範囲を上回ると、電極膜１２１，１２３，２２１，２２３，２２５が緩和層として機能し、屈曲変位が小さくなる傾向があるからである。また、電極膜１２１，１２３，２２１，２２３，２２５がその役割を適切に果たすためには、膜厚は、０．０５μｍ以上であることが好ましい。
【００３９】
電極膜１２１，１２３，２２１，２２３，２２５は、圧電／電歪体膜１２２，２２２，２２４の屈曲変位に実質的に寄与する領域を覆うように形成することが好ましい。例えば、圧電／電歪体膜１２２，２２２，２２４の中央部分を含み、圧電／電歪体膜１２２，２２２，２２４の両主面の８０％以上の領域を覆うように形成することが好ましい。
【００４０】
｛基体｝
基体１１，２１の材質は、セラミックスであるが、その種類に制限はない。もっとも、耐熱性、化学的安定性及び絶縁性の観点から、安定された酸化ジルコニウム、酸化アルミニウム、酸化マグネシウム、ムライト、窒化アルミニウム、窒化ケイ素、ガラスからなる群から選択される少なくとも１種類を含むセラミックスが好ましい。中でも、機械的強度及び靭性の観点から安定化された酸化ジルコニウムがさらに好ましい。ここで、「安定化された酸化ジルコニウム」とは、安定化剤の添加によって結晶の相転移を抑制した酸化ジルコニウムをいい、安定化酸化ジルコニウムの他、部分安定化酸化ジルコニムを包含する。
【００４１】
安定化された酸化ジルコニウムとしては、例えば、１〜３０ｍｏｌ％の酸化カルシウム、酸化マグネシウム、酸化イットリニウム、酸化イッテルビウムもしくは酸化セリウム又は希土類金属の酸化物を安定化剤として含有させた酸化ジルコニウムをあげることができる。中でも、機械的強度が特に高い点で、酸化イットリニウムを安定化剤として含有させた酸化ジルコニウムが好ましい。酸化イットリニウムの含有量は、１．５〜６ｍｏｌ％であることが好ましく、２〜４ｍｏｌ％であることがさらに好ましい。また、酸化イットリニウムに加えて、０．１〜５ｍｏｌ％の酸化アルミニウムを含有させることもさらに好ましい。安定化された酸化ジルコニウムの結晶相は、立方晶と単斜晶との混合晶、正方晶と単斜晶との混合晶又は立方晶と正方晶と単斜晶との混合晶等であってもよいが、主たる結晶相が正方晶と立方晶との混合晶又は正方晶となっていることが、機械的強度、靭性及び耐久性の観点から好ましい。
【００４２】
基体１１，２１の板厚は、１〜１０００μｍが好ましく、１．５〜５００μｍがさらに好ましく、２〜２００μｍが特に好ましい。この範囲を下回ると、圧電／電歪アクチュエータ１，２の機械的強度が低下する傾向にあるからである。また、この範囲を上回ると、基体１１，２１の剛性が高くなり、電圧を印加した場合の圧電／電歪体膜１２２，２２２，２２４の伸縮による屈曲変位が小さくなる傾向があるからである。
【００４３】
基体１１，２１の表面形状（積層体が固着される面の形状）は、特に制限されず、三角形、四角形（長方形や正方形）、楕円形又は円形とすることができ、三角形及び四角形については角丸めを行ってもよい。これらの基本形を組み合わせた複合形としてもよい。
【００４４】
単層型の圧電／電歪アクチュエータ１の基体１１の板厚は均一になっている。これに対して、多層型の圧電／電歪アクチュエータ２の基体２１の板厚は積層体２２が接合される中央部２１５が周縁部２１６よりも薄肉化されている。基体２１の機械的強度を保ちつつ、屈曲変位を大きくするためである。なお、基体２１を単層型の圧電／電歪アクチュエータ１に用いてもよい。
【００４５】
なお、図５の断面図に示すように、図４に示す基体２１を単位構造として、当該単位構造が繰り返される基体３１を用いてもよい。この場合、単位構造の各々の上に積層体３２を固着して圧電／電歪アクチュエータ３を構成する。
【００４６】
｛圧電／電歪アクチュエータの製造｝
単層型の圧電／電歪アクチュエータ１の製造にあたっては、まず、基体１１の上に電極膜１２１を形成する。電極膜１２１は、イオンビーム、スパッタリング、真空蒸着、ＰＶＤ（Physical Vapor Deposition）、イオンプレーティング、ＣＶＤ（Chemical Vapor Deposition）、メッキ、エアロゾルデポジション、スクリーン印刷、スプレー又はディッピング等の方法で形成することができる。中でも、基体１１と圧電／電歪体膜１２２との接合性の観点から、スパッタリング法又はスクリーン印刷法が好ましい。形成された電極膜１２１は、熱処理により、基体１１及び圧電／電歪体膜１２２と固着することができる。熱処理の温度は、電極膜１２１の材質や形成方法に応じて異なるが、概ね５００〜１４００℃である。
【００４７】
続いて、電極膜１２１の上に圧電／電歪体膜１２２を形成する。圧電／電歪体膜１２２は、イオンビーム、スパッタリング、真空蒸着、ＰＶＤ（Physical Vapor Deposition）、イオンプレーティング、ＣＶＤ（Chemical Vapor Deposition）、メッキ、ゾルゲル、エアロゾルデポジション、スクリーン印刷、スプレー又はディッピング等の方法で形成することができる。中でも、平面形状や膜厚の精度が高く、圧電／電歪体膜を連続して形成することができる点で、スクリーン印刷法が好ましい。
【００４８】
さらに続いて、圧電／電歪体膜１２２の上に電極膜１２３を形成する。電極膜１２３は、電極膜１２１と同様に形成することができる。
【００４９】
しかる後に、積層体１２が形成された基体１１を一体的に焼成する。この焼成により、圧電／電歪体膜１２２の焼結が進行するとともに、電極膜１２１，１２３が熱処理される。圧電／電歪体膜１２２の焼成の最高温度は、８００〜１２５０℃が好ましく、９００〜１２００℃がさらに好ましい。この範囲を下回ると、圧電／電歪体膜１２２の緻密化が不十分になり、基体１１と電極膜１２１との固着や電極膜１２１，１２３と圧電／電歪体膜１２２との固着が不完全になる傾向があるからである。また、この範囲を上回ると、圧電／電歪体膜１２２の圧電／電歪特性が低下する傾向にあるからである。また、焼成時の最高温度の保持時間は、１分〜１０時間が好ましく、５分〜４時間がさらに好ましい。この範囲を下回ると、圧電／電歪体膜１２２の緻密化が不十分になる傾向があるからである。また、この範囲を上回ると、圧電／電歪体膜１２２の圧電／電歪特性が低下する傾向にあるからである。
【００５０】
なお、電極膜１２１，１２３の熱処理を焼成とともに行うことが生産性の観点から好ましいが、このことは、電極膜１２１，１２３を形成するごとに熱処理を行うことを妨げるものではない。ただし、電極膜１２３の熱処理の前に圧電／電歪体膜１２２の焼成を行っている場合は、圧電／電歪体膜１２２の焼成温度より低い温度で電極膜１２３を熱処理する。
【００５１】
焼成が終わった後に適当な条件下で分極処理を行う。分極処理は、周知の手法により行うことができ、圧電／電歪体膜１２２のキュリー温度にもよるが、４０〜２００℃に加熱して行うことが好適である。
【００５２】
なお、多層型の圧電／電歪アクチュエータ２も、形成すべき圧電／電歪膜及び電極膜の数が増える点を除いては、単層型の圧電／電歪アクチュエータ１と同様に製造することができる。
【００５３】
また、圧電／電歪アクチュエータ１は、積層セラミックス電子部品の製造において常用されているグリーンシート積層法により製造することもできる。グリーンシート積層法においては、まず、原料粉末にバインダ、可塑剤、分散剤及び分散媒を加えてボールミル等で混合する。そして、得られたスラリーをドクターブレード法等でシート形状に成形して成形体を得る。
【００５４】
続いて、スクリーン印刷法等で成形体の両主面に電極ペーストの膜を印刷する。ここで用いる電極ペーストは、上述の金属又は合金の粉末に、溶媒、ビヒクル及びガラスフリット等を加えたものである。
【００５５】
さらに続いて、電極ペーストの膜が両主面に印刷された成形体と基体とを圧着する。
【００５６】
しかる後に、積層体が形成された基体を一体的に焼成し、焼成が終わった後に適当な条件下で分極処理を行う。
【実施例】
【００５７】
以下では、圧電／電歪磁器組成物の製造方法に関する実施例１〜７及び本発明の範囲外の比較例１〜７について説明する。ただし、下述する実施例１〜３は、本発明の範囲を限定するものではない。
【００５８】
実施例１〜８及び比較例１〜７では、まず、炭酸リチウム（Ｌｉ2ＣＯ3）、酒石酸水素ナトリウム一水和物（Ｃ6Ｈ5Ｏ6Ｎａ・Ｈ2Ｏ）、酒石酸水素カリウム（Ｃ6Ｈ5Ｏ6Ｋ）、酸化ニオブ（Ｎｂ2Ｏ5）及び酸化タンタル（Ｔａ2Ｏ5）等の素原料を｛Ｌｉy（Ｎａ1-xＫx）1-y｝a（Ｎｂ1-zＴａz）Ｏ3  （ａ＝１．０１〜１．０２，ｘ＝０．４５，ｙ＝０．０６，ｚ＝０．０８２）という組成になるように秤量した。そして、素原料に分散媒としてアルコールを加えてボールミルで混合した。
【００５９】
続いて、得られた混合スラリーから分散媒を除去した後、表１に示す１回目仮焼温度を５時間保持する仮焼プロファイルを用いて１回目の仮焼を行い、得られた原料粉末に対して１回目の粉砕をボールミルで行った。１回目の粉砕後のＢＥＴ比表面積を表１に示す。
【００６０】
さらに続いて、表１及び表２に示す２回目仮焼温度を５時間保持する仮焼プロファイルを用いて２回目の仮焼を行い、得られた原料粉末に対して２回目の粉砕をボールミルで行った。２回目の粉砕後のＢＥＴ比表面積を表１及び表２に示す。
【００６１】
次に、バインダを混合した原料粉末を２．０×１０8Ｐａの圧力で直径２０ｍｍ、板厚６ｍｍの円板形状に一軸加圧成形し、さらに、冷間等方圧成形を行った。そして、常圧の大気雰囲気中において、最高温度が１０００℃で最高温度を５時間保持する焼成プロファイルを用いて成形体を焼成し、焼結体（圧電／電歪体）を得た。なお、酸素雰囲気中において焼成を行ってもよく、ホットプレス法等を用いて焼成を行ってもよい。
【００６２】
このようにして得られた焼結体を長辺１２ｍｍ×短辺３ｍｍ×厚み１ｍｍの矩形形状に加工し、その両主面にスパッタリングで金電極を形成した。これを室温のシリコンオイル中に浸漬し、両主面の金電極に５ｋＶ／ｍｍの電圧を印加して厚さ方向に分極処理を行った。
【００６３】
係る圧電／電歪素子について、高電界印加時の電界誘起歪の大きさの指標として歪率Ｓ4000(ppm)を測定した。その測定結果を表１及び表２に示す。、歪率Ｓ4000は、両主面の金電極に４ｋＶ／ｍｍの電圧を印加したときの長辺方向の電界誘起歪を電極に貼り付けた歪ゲージで測定することにより得た。
【００６４】
表１に示すように、１回目仮焼温度が６００℃以上８００℃以下、１回目粉砕後比表面積が５ｍ2／ｇ以上１５ｍ2／ｇ以下、２回目仮焼温度が６５０℃以上９００℃以下、２回目粉砕後比表面積が１０ｍ2／ｇ以下となる実施例１〜８では、Ｓ4000＝４６５〜５２６と良好な結果が得られている。
【００６５】
一方、表２に示すように、２回目粉砕後比表面積が１０ｍ2／ｇを超える比較例１〜７のうち、比較例１〜５，７では、Ｓ4000＝１９８〜３９８と良好な結果が得られず、比較例６では、分極処理そのものが不可能であった。
【００６６】
図６及び図７は、それぞれ、実施例１及び比較例３の焼結体の研磨面の電子顕微鏡写真である。図６及び図７に示す電子顕微鏡写真は、反射電子像を撮像したものである。図６及び図７から明らかなように、実施例１の焼結体中に析出している白色点状の偏析相は、比較例３よりも明らかに多くなっている。当該白色点状の部分は、平均原子番号が母相より大きい、Ｔａを主成分とする偏析相である。
【００６７】
なお、実施例１〜８及び比較例１〜７の焼結体の研磨面の電子顕微鏡写真から算出した偏析相の粒径及び体積を表１及び表２に示した。偏析相の体積は、反射電子像を撮像した電子顕微鏡写真において観察された偏析相が占める面積をそのまま焼結体中に占める偏析相の体積とみなして算出した。
【００６８】
【表１】
2008260674.tif 000003
【００６９】
【表２】
2008260674.tif 000004
【図面の簡単な説明】
【００７０】
【図１】本発明の望ましい実施形態に係る圧電／電歪磁器組成物の焼結体の製造の流れを示す流れ図である。
【図２】本発明の望ましい実施形態に係る圧電／電歪磁器組成物の焼結体の製造の流れを示す流れ図である。
【図３】圧電／電歪アクチュエータの断面図である。
【図４】圧電／電歪アクチュエータの断面図である。
【図５】圧電／電歪アクチュエータの断面図である。
【図６】実施例１の焼結体の研磨面の電子顕微鏡写真である。
【図７】比較例３の焼結体の研磨面の電子顕微鏡写真である。
【符号の説明】
【００７１】
１，２，３  圧電／電歪アクチュエータ
１２２，２２２，２２４  圧電／電歪体膜
１２１，１２３，２２１，２２３，２２５  電極膜
【図１】
2008260674.tif 000005
【図２】
2008260674.tif 000006
【図３】
2008260674.tif 000007
【図４】
2008260674.tif 000008
【図５】
2008260674.tif 000009
【図６】
2008260674.tif 000010
【図７】
2008260674.tif 000011